СПОСОБ ИЗВЛЕЧЕНИЯ АЛЮМИНИЯ И ЖЕЛЕЗА ИЗ ГЛИНОЗЕМИСТЫХ РУД

1. Способ экстракции ионов алюминия из смеси, содержащей ионы железа и ионы алюминия, причем упомянутый способ включает выделение упомянутых ионов алюминия из состава, содержащего упомянутые ионы алюминия, упомянутые ионы железа, кислоту, органический растворитель и экстрагирующий агент, способный образовывать металлоорганический комплекс, по существу, селективно с упомянутыми ионами железа или с упомянутыми ионами алюминия, причем упомянутый экстрагирующий агент растворим в упомянутом органическом растворителе,
в котором, когда упомянутый экстрагирующий агент способен образовывать металлоорганический комплекс, по существу, селективно с упомянутыми ионами железа, упомянутый состав включает кислую водную фазу, содержащую упомянутые ионы алюминия и упомянутую кислоту, и органическую фазу, содержащую упомянутый органический растворитель и упомянутые ионы железа, связанные в комплекс с упомянутым экстрагирующим агентом, упомянутые ионы алюминия выделяют путем отделения упомянутой водной фазы от упомянутой органической фазы посредством мембраны с полыми волокнами и взаимодействия упомянутой отделенной водной фазы со щелочью,
3
и в котором, когда упомянутый экстрагирующий агент способен образовывать металлоорганический комплекс, по существу, селективно с упомянутыми ионами алюминия, упомянутый состав включает кислую водную фазу, содержащую упомянутые ионы железа и упомянутую кислоту, и органическую фазу, содержащую упомянутый органический растворитель и упомянутые ионы алюминия, связанные в комплекс с упомянутым экстрагирующим агентом, ионы алюминия выделяют путем отделения упомянутой водной фазы от упомянутой органической фазы посредством мембраны с полыми волокнами, взаимодействия упомянутой отделенной фазы с кислотой, чтобы получить другую водную фазу, содержащую упомянутые ионы алюминия, и другую органическую фазу, отделения упомянутой другой водной фазы от упомянутой другой органической фазы и выделения упомянутых ионов алюминия в форме Al(OH) путем взаимодействия упомянутой другой водной фазы со щелочью.
2. Способ п.1, в котором упомянутый экстрагирующий агент способен образовывать металлоорганический комплекс, по существу, селективно с упомянутыми ионами железа.
3. Способ по п.2, в котором упомянутая кислая водная фаза имеет pH от примерно 1 до примерно 2,5.
4. Способ по п.2, в котором упомянутая кислая водная фаза имеет pH примерно 2.
5. Способ по п.2, в котором упомянутый экстрагирующий агент выбирают из ди-2-этилгексилфосфорной кислоты, бис(2,4,4-триметилпентил)фосфиновой кислоты и моно-2-этилгексилового эфира 2-этилгексилфосфоновой кислоты.
5
12
6. Способ по п.5, в котором упомянутый экстрагирующий агент выбирают из С-С алканов и их смесей.
7. Способ по любому одному из пп.2-6, в котором упомянутая водная фаза взаимодействует с упомянутой щелочью, причем основание выбирают из NaOH, KOH или их смесей.
3
8. Способ по любому одному из пп.2-6, дополнительно включающий отделение фильтрованием с выделением упомянутых ионов алюминия в форме Al(OH).
3
2
3
9. Способ по п.8, дополнительно включающий превращение Al(OH) в AlO.
10. Способ по п.1, в котором упомянутый экстрагирующий агент способен образовывать металлоорганический комплекс, по существу, селективно с упомянутыми ионами алюминия.
11. Способ по п.10, в котором упомянутая кислая водная фаза имеет pH от примерно 2,5 до примерно 3,5.
12. Способ по п.10, в котором упомянутым экстрагирующим агентом является фосфиновая кислота или ее производное.
13. Способ по п.10, в котором упомянутым экстрагирующим агентом является бис(2,4,4-триметилпентил)фосфиновая кислота.
5
12
14. Способ по п.12, в котором упомянутый органический растворитель выбирают из С-С алканов и их смесей.
15. Способ по п.10, в котором упомянутую отделенную органическую фазу приводят во взаимодействие с HCl, чтобы получить другую водную фазу, содержащую ионы алюминия, и другую органическую фазу.
16. Способ по п.10, в котором упомянутую другую водную фазу обрабатывают упомянутой щелочью, чтобы получить pH, по меньшей мере, примерно 4.
3
17. Способ по любому одному из пп.10-16, при этом упомянутый способ дополнительно включает разделение фильтрованием, чтобы получить Al(OH).
3
2
3
18. Способ по любому одному из пп.10-16, при этом упомянутый способ дополнительно включает превращение Al(OH) в AlO.
19. Способ по п.18, в котором упомянутую отделенную органическую фазу приводят во взаимодействие с HCl, чтобы получить другую водную фазу, содержащую упомянутые ионы алюминия и другую органическую фазу.
20. Способ, по меньшей мере, частичного отделения ионов алюминия от ионов железа, входящих в состав, причем упомянутый способ включает, по существу, селективное осаждение, по меньшей мере, части упомянутых ионов железа в щелочных условиях, при которых pH составляет, по меньшей мере, 10, и очищение осажденной, по меньшей мере, части ионов железа посредством мембраны с полыми волокнами.
21. Способ экстракции алюминия из глиноземистой руды, при этом упомянутый способ включает
- выщелачивание упомянутой глиноземистой руды кислотой, чтобы получить щелок и твердый осадок, и отделение упомянутого щелока от упомянутого твердого осадка;
- удаление, по меньшей мере, части ионов железа, содержащихся в упомянутом щелоке, путем приведения во взаимодействие упомянутого щелока со щелочью, для того, чтобы получить pH, по меньшей мере, 10, и, по существу, селективного осаждения упомянутой, по меньшей мере, части упомянутых ионов железа и отделения упомянутой, по меньшей мере, части упомянутых ионов железа от упомянутого щелока, чтобы получить обогащенный алюминием состав.
22. Способ по п.21, в котором удаление упомянутой, по меньшей мере, части ионов железа проводят, по существу, селективным осаждением, по меньшей мере, части ионов железа из щелочного водного состава, содержащего NaOH, KOH или их смеси.
23. Способ по п.22, в котором упомянутый pH составляет от примерно 10,8 до примерно 11,2 или от примерно 11,5 до примерно 12,5.
24. Способ по любому одному из пп.21-23, в котором упомянутой кислотой является HCl.
25. Способ по п.24, в котором HCl находится при температуре, по меньшей мере, 80°C.